(57)【特許請求の範囲】
【請求項１】
互いに重ねあわされ、その三方を密着された表裏のフィルムから成る袋本体と、
この袋の開口部の位置で、前記表裏のフィルムの内面のそれぞれに接着された再封用テープとから成る再封可能な包装袋であって、
前記テープが、表側フィルムまたは裏側フィルムに接着するシール層と、粘着剤層と、剥離保護フィルムの三層で構成されていると共に、
剥離保護フィルムを剥離したときに、前記粘着剤層同士が対面するように前記表裏のフィルムの内面のそれぞれに接着されており、
前記テープが一枚のテープから成り、折り目を介してその一方が表側フィルムの内面に接着され、他方が裏側フィルムに接着されており、前記剥離保護フィルムを剥離したとき、シール層と粘着剤層とを折り目から破断可能である包装袋。
【請求項２】
前記粘着剤層が、スチレン−ブタジエンブロック共重合体の水素添加物を主成分とするものである請求項１に記載の包装袋。
【請求項３】
前記粘着剤層が、非晶質ポリオレフィンを主成分とするものである請求項１に記載の包装袋。
【発明の詳細な説明】
【技術分野】
【０００１】
本発明は、開封と再封とを繰り返して行うことができる包装袋に関する。
【背景技術】
【０００２】
この種の包装袋としては、例えば、包装袋を構成する二枚のフィルムのうち、その一方の内面にテープを接着し、このテープの表面を粘着剤層で構成したものが知られている（特許文献１参照）。この包装袋では、一旦開封したのち、前記粘着剤層を反対側フィルムに接着して再封することができる。しかしながら、開封の際には、フィルムとフィルムの間に指を入れて引き剥がさなければならず、この指が前記粘着剤層に接触して、その剥離状態が均一にならないため、再封に必要な再接着強度が得がたいという欠点があった。
【０００３】
また、包装袋を構成するフィルムを表面樹脂層、粘着剤層及びヒートシール性樹脂層の三層で構成し、このフィルムで包装袋を構成したものも知られている（特許文献２参照）。この包装袋では、開封の際に、ヒートシール性樹脂層が破断されると共に、粘着剤層とヒートシール性樹脂層の間で剥離して粘着剤層が露出する。そして、この露出した粘着剤層によって再封することができる。しかしながら、この包装袋においては、再封の際に粘着剤層をこれとは異質のヒートシール性樹脂層に接着させるため、その再接着強度が低いという問題があった。
【特許文献１】特開２００４−１２２３７４号公報
【特許文献２】特開２００４−５８５６８号公報
【発明の開示】
【発明が解決しようとする課題】
【０００４】
したがって、本発明の目的は、開封と再封とを繰り返した後にも、高い再接着強度で再封することのできる包装袋を提供することにある。
【課題を解決するための手段】
【０００５】
ところで、本発明者は、開封した際の包装袋内面が、いずれの面も、粘着剤層から構成されている場合、高い再接着強度で再封することができ、開封と再封の繰り返しによりその再接着強度は低下するものの、従来より高い状態に維持できることを発見した。本発明は、このような技術的背景に基づいてなされたものである。
【０００６】
すなわち、請求項１に係る発明は、互いに重ねあわされ、その三方を密着された表裏のフィルムから成る袋本体と、
この袋の開口部の位置で、前記表裏のフィルムの内面のそれぞれに接着された再封用テープとから成る再封可能な包装袋であって、
前記テープが、表側フィルムまたは裏側フィルムに接着するシール層と、粘着剤層と、剥離保護フィルムとで構成されると共に、
剥離保護フィルムを剥離したときに、前記粘着剤層同士が対面する包装袋である。
【０００７】
また、請求項２に係る発明は、前記テープが一枚のテープから成り、折り目を介してその一方が表側フィルムの内面に接着され、他方が裏側フィルムに接着されている請求項１に記載の包装袋である。
【０００８】
また、請求項３に係る発明は、互いに重ねあわされ、その三方を密着された表裏のフィルムから成る袋本体と、
この袋の開口部の位置で、前記表側フィルムまたは裏側フィルムの内面に接着された再
封用テープとから成る再封可能な包装袋であって、
前記テープが、表側フィルムまたは裏側フィルムに接着するシール層、粘着剤層、シール性樹脂層、基材フィルムを順に積層して構成されると共に、
開封したときに、前記粘着剤層が凝集剥離する包装袋である。
【０００９】
また、請求項４に係る発明は、前記粘着剤層が、スチレン−ブタジエンブロック共重合体の水素添加物を主成分とするものである請求項１〜３のいずれかに記載の包装袋である。
【００１０】
また、請求項５に係る発明は、前記粘着剤層が、前記粘着剤層が、非晶質ポリオレフィンを主成分とするものである請求項１〜３のいずれかに記載の包装袋である。
【発明の効果】
【００１１】
請求項１に係る発明においては、表裏のフィルムの内面にそれぞれにテープが接着されており、このテープの剥離保護フィルムを剥離したときに、前記粘着剤層同士が対面するから、再封の際にこの粘着剤層同士を接着させて、高い再接着強度を得ることができる。また、開封と再封の繰り返しによりその再接着強度は低下するものの、比較的高い状態に維持することができる。
【００１２】
また、請求項３に係る発明においては、表裏のフィルムのうちいずれか一方のフィルムの内面に再封用テープが接着されており、このテープの基材フィルムを剥離して露出したヒートシール樹脂層を反対側のフィルムにヒートシールすることにより、包装袋を封止することができる。そして、この包装袋を開封するときには、前記テープの粘着剤層が凝集剥離して開封面の両面にこの粘着剤層が露出するから、再封の際に露出した粘着剤層同士を接着させて、高い再接着強度を得ることができる。また、開封と再封の繰り返しによりその再接着強度は低下するものの、比較的高い状態に維持することが可能となる。
【発明を実施するための最良の形態】
【００１３】
次に、図面を参照して、本発明の実施形態を説明する。
【００１４】
図面の図１は第一の実施形態に係る包装袋の斜視図である。この包装袋は、表側フィルム１と裏側フィルム２とを、その三方でヒートシールして、残る一方を開口部ａとしている。図中、ｂはヒートシール部である。この例では、四方シール袋を例示しているが、もちろん、三方シール袋であってもよい。
【００１５】
そして、この包装袋は、上領域の内面に、再封用テープ３を備えている。再封用テープ３は、図２の要部断面図に示すように、シール層３１、粘着剤層３２と、剥離保護フィルム３３をこの順に積層して構成されたもので、折り目ｌから二つ折りされ、この折り目ｌを挟む一方の領域が表側フィルム１に接着され、他方の領域が裏側フィルム２に接着されている。そして、この再封用テープ３は、シール層３１を、表側フィルム１及び裏側フィルム２にヒートシールすることにより、これら表側フィルム１と裏側フィルム２に、それぞれ、接着されている。なお、前記ヒートシール部ｂは、この再封用テープ３の下端部すなわち折り目ｌの位置まで設けられている。
【００１６】
そして、この包装袋は、まず表側フィルム１を折り曲げ、次に、剥離保護フィルム３３を剥離除去することによって粘着剤層３２を露出させ（図３参照）、対面するこれら粘着剤層３２同士を接着することで封止することができる。また、開封する際には、これら粘着剤層３２と粘着剤層３２との境界面から剥離すると共に、粘着剤層３２とシール層３１とを折り目ｌから破断して開封する(図４参照）。この封止と再封とは、繰り返して行うことができる。
【００１７】
次に、図５は、本発明の第二の実施形態を示す斜視図である。この包装袋は、表側フィルム１と裏側フィルム２とを、その三方でヒートシールして、残る一方を開口部ａとしている。図中、ｂはヒートシール部である。この例では、四方シール袋を例示しているが、もちろん、三方シール袋であってもよい。
【００１８】
そして、この包装袋は、上領域の内面に、再封用テープ４を備えている。再封用テープ４は、図６の要部断面図に示すように、表側フィルム１に接着したシール層４１、粘着剤層４２、シール性樹脂層４３、基材フィルム４４を順に積層して構成されている。
【００１９】
この包装袋は、まず基材フィルム４４を剥離除去することによってシール性樹脂層４３を露出させ、このシール性樹脂層４３を裏側フィルム２にヒートシールすることにより、封止することができる（図７参照）。そして、開封する際には、粘着剤層４２を内部破壊して凝集剥離する（図８参照）。この凝集剥離によって、粘着剤層４２の一部が裏側フィルム２に転移し、残部が表側フィルム１に残るから、この両表面を圧接することで再封することが可能である。なお、この封止と再封とは、繰り返して行うことができる。
【００２０】
粘着剤層３２，４２としては、例えば、スチレン−ブタジエンブロック共重合体の水素添加物を主成分とするものが好ましく使用できる。例えば、スチレン−ブタジエンブロック共重合体の水素添加物に粘着付与剤を添加した粘着剤である。粘着付与剤としては、天然樹脂ロジン、重合ロジン、水素添加ロジン、グリセルネステルロジン、ペンタエリスリトール等のロジン系樹脂が使用できる。また、テルペン、芳香族変性テルペン、テルペンフェノール、水素添加テルペン等のテルペン系樹脂を粘着付与剤として使用することも可能である。また、脂肪族系石油樹脂、芳香族石油樹脂、水素添加脂環式石油樹脂等の石油樹脂を粘着付与剤として使用することもできる。
【００２１】
また、粘着剤層３２，４２として、スチレン−ブタジエンブロック共重合体の水素添加物に粘着付与剤を添加し、さらに第三成分を添加したものを使用することもできる。例えば、ポリオレフィン等の熱可塑性樹脂、軟化剤、オイル、安定剤、流動パラフィン等である。
【００２２】
また、粘着剤層３２，４２として、非晶質ポリオレフィンを主成分とするものを使用することも可能である。例えば、プロピレン−ブテン−１共重合体等の非晶質ポリプロピレンである。
【００２３】
また、シール層３１，４１やシール性樹脂層４３としては、低密度ポリエチレン、エチレン−ブテン−１共重合体等が利用できる。
【００２４】
次に、剥離保護フィルム３３や基材フィルム４４としては、包装袋の封止時まで粘着剤層３２を保護できるものであれば任意のフィルムが使用できる。例えば、ポリエチレン等のポリオレフィンフィルム、ポリエステルフィルム、ポリ塩化ビニルフィルムなどである。
【００２５】
なお、表側フィルム１及び裏側フィルム２としては任意のプラスチックフィルムが使用できる。例えば、ポリエチレン等のポリオレフィンフィルム、ポリ塩化ビニルフィルム、ポリエステルフィルム、ポリアミドフィルム等である。あるいは、これらプラスチックフィルムに他の層を積層した積層フィルムであっても良い。他の層としては、アルミニウム箔等の金属箔、金属蒸着層、酸化アルミニウム蒸着層等の無機蒸着層、紙などが例示できる。
【実施例】
【００２６】
次に、ヒートシール性樹脂層と粘着剤層との接着強度、及び粘着剤層同士の接着強度をの測定試験について、説明する。
【００２７】
＜試験例１〜４＞
剥離保護フィルム３３としてポリエステルフィルムを使用した。また、粘着剤としては、次の２種類の粘着剤を使用した。
【００２８】
粘着剤１（粘−１）組成；
スチレン−ブタジエンブロック共重合体の水素添加物  ５０重量％
石油樹脂                                          ２０重量％
ポリエチレン                                      ３０重量％
粘着剤２（粘−２）組成；
プロピレン−ブテン−１共重合体                    ９５重量％
添加物                                              ５重量％
また、シール層３１としては、ポリエチレンを使用した。
【００２９】
そして、前記ポリエステルフィルム上に、共押し出しコーティング法を用いて、粘着剤層とシール層を形成してテープとした。
【００３０】
そして、剥離保護フィルム３３を剥離除去した後、粘着剤層同士を接着し、その接着強度を測定した。次に、粘着剤層同士を一旦接着した後剥離し、再接着してその接着強度を測定した。接着と剥離を繰り返して、４回目の再接着まで、その接着強度を測定した。
【００３１】
また、粘着剤層とシール層３１とを接着し、その接着強度を測定した。この両者の接着強度についても、接着と剥離を繰り返して、４回目の再接着まで、その接着強度を測定した。
【００３２】
なお、接着強度の測定条件は次のとおりである。
測定方法；ＪＩＳ  Ｋ７１２７
測定装置；引張り試験機
試験速度；３００ｍｍ／ｍｉｎ
剥離角度；９０度（Ｔ型）
この結果を表１に示す。なお、表中、再シール面の「Ｂ／Ｂ」は粘着剤層同士を接着し、剥離した試験例を示し、「Ａ／Ｂ」は粘着剤層とシール層とを接着し、剥離した試験例を示す。また、「初期」は、最初の接着の際の接着強度、「再１」は１度目の再接着、「再２」は１度目の再接着の際の接着強度を示す。「再３」「再４」も同様である。
【００３３】
【表１】
0004816902.tif 000002
＜試験例５〜６＞
基材フィルムとしてポリエステルフィルムを使用した。また、粘着剤としては、前記粘着剤−１及び粘着剤−２の２種類の粘着剤を使用した。また、シール層４１及びシール性樹脂層４３として、ポリエチレンを使用した。
【００３４】
そして、前記ポリエステルフィルム上に、共押し出しコーティング法を用いて、シール層４１、粘着剤４２及びシール性樹脂層４３をこの順に積層した。
【００３５】
そして、粘着剤４２を内部破壊して凝集剥離した。この凝集剥離の際に、その接着強度を測定した。次に、粘着剤層同士を一旦接着した後剥離し、再接着してその接着強度を測定した。接着と剥離を繰り返して、４回目の再接着まで、その接着強度を測定した。測定
条件は試験例１〜４の場合と同じである。この結果を表２に示す。
【００３６】
【表２】
0004816902.tif 000003
表１及び表２から分かるように、粘着剤層同士の初期接着強度は、粘着剤層とシール層との間の初期接着強度とほぼ同様であるが、接着と剥離を繰り返した場合、粘着剤層とシール層との間の接着強度は急激に低下するのに対し、粘着剤層同士の接着強度は比較的低下し難い。
【図面の簡単な説明】
【００３７】
【図１】本発明の第一の実施形態の包装袋の斜視図。
【図２】本発明の第一の実施形態の包装袋の要部断面図。
【図３】本発明の第一の実施形態の包装袋の使用時を示す要部断面図。
【図４】本発明の第一の実施形態の包装袋の使用時を示す要部断面図。
【図５】本発明の第二の実施形態の包装袋の斜視図。
【図６】本発明の第二の実施形態の包装袋の要部断面図。
【図７】本発明の第二の実施形態の包装袋の使用時を示す要部断面図。
【図８】本発明の第二の実施形態の包装袋の使用時を示す要部断面図。
【符号の説明】
【００３８】
１    表側フィルム
２    裏側フィルム
３    再封用テープ
３１  シール層
３２  粘着剤層
３３  剥離保護フィルム
４    再封用テープ
４１  シール層
４２  粘着剤層
４３  シール性樹脂層
４４  基材フィルム
ａ    開口部
ｂ    ヒートシール部
ｌ    折り目
【図１】
0004816902.tif 000004
【図２】
0004816902.tif 000005
【図３】
0004816902.tif 000006
【図４】
0004816902.tif 000007
【図５】
0004816902.tif 000008
【図６】
0004816902.tif 000009
【図７】
0004816902.tif 000010
【図８】
0004816902.tif 000011